(57)【特許請求の範囲】
【請求項１】
フレッシュコンクリートから採取されたモルタルを入れた後に、セメント懸濁用混和剤入り水が注入されるフラスコを用いた測定用器具であって、前記フラスコの首部を囲むように、前記フラスコから溢れたセメント懸濁用混和剤入り水を受けるトレイを、前記首部に対し傾斜して取り付けたことを特徴とするフレッシュコンクリートの水セメント比測定用器具。
【発明の詳細な説明】
【０００１】
【発明の属する技術分野】
本発明は、フレッシュコンクリートの水セメント比測定用器具に関し、詳しくは比重測定方法で使用するフラスコの改良に関する。
【０００２】
【従来の技術】
コンクリート工事において、コンクリートの品質を管理することは工事の信頼性を高める上で極めて重要な作業である。一般的には、フレッシュコンクリートの荷卸し時の検査として、スランプ試験、空気量試験、塩化物量試験および強度試験がそれぞれＪＩＳ規格に基づき行われ、ＪＡＳＳ  ５の品質規定を満たしているか否かを判断している。これらの試験のうち、最も重要なコンクリートの力学特性を担う強度試験は、所定の材令を経過した硬化した試験体に圧縮試験を行うことで初めて確認されるため、フレッシュコンクリートの荷卸し時点で判断がつかないことから、ユーザーは他の検査によって品質管理を行う必要がある。
【０００３】
上述した強度試験に代わり、荷卸し時にフレッシュコンクリートの水セメント比を測定することによってコンクリートの力学的な特性の品質管理を行う方法がある。この水セメント比の測定方法としては、ＪＩＳ  Ａ  １１１２「フレッシュコンクリートの洗い分析試験方法」、また日本コンクリート工学協会（ＪＣＩ）の「まだ固まらないコンクリートの水セメント比の試験方法」にある、▲１▼塩酸溶解熱法、▲２▼自動洗い試験機による方法、▲３▼比重計方法などが挙げられる。
【０００４】
このうち▲３▼の比重計方法は、作業方法が簡便で作業時間などの作業労力が少なく、また高価な測定機器を必要としない。
【０００５】
上記の比重計方法は、図３に示すように、水平に置かれた５００ｍｌの三角フラスコに水を満水し、そのフラスコ（質量は予め測定してある）ごと水の質量を測定することにより、三角フラスコの容積を求める（ステップ▲１▼）。一方、水８００ｍｌにセメント懸濁用混和剤溶液（ＡＥ減水剤の２０％溶液）を４ｍｌ添加したセメント懸濁用混和剤入り水（これをＡ液とする）を作成する（ステップ▲２▼）。フレッシュコンクリートを採取し、５ｍｍ目の網ふるいでふるって、これを通過したモルタルを測定試料とする（ウェットスクリーニング）（ステップ▲３▼）。上記の三角フラスコに採取したモルタルを入れて質量を計り、フラスコにモルタル４００ｇを分取する（ステップ▲４▼）。ついでフラスコにＡ液の一部を入れて、６０秒ほど試料中の空気を除去し（ステップ▲５▼）、さらにＡ液をフラスコに満水になるまで入れ、その状態で、フラスコごと試料およびＡ液の合計の質量を測定する（ステップ▲６▼）。これからＡ液の加えた質量、従って加えた容積が分かるから、モルタル試料４００ｇ中の空気を含まない容積が求まる。
【０００６】
ついで三角フラスコから試料およびＡ液をメスシリンダーに移し、さらに残りのＡ液をメスシリンダーに入れて、試料およびＡ液を攪拌して試料を完全に懸濁させる（ステップ▲７▼）。その後、その試料懸濁液を静置し、アルコール分を散布して表面の泡を取り除いてから（ステップ▲８▼）、懸濁液の比重を測定する。
【０００７】
この比重は、懸濁液中のセメント量、従ってモルタル試料中のセメント量に比例するから、これからモルタル試料中のセメント量が求まる。またモルタル試料中の水量は、モルタル試料中の空気を含まない容積と、セメントの質量（４００ｇ）、セメントの比重および細骨材の比重を既知として、計算により求まる。これから、試料としたモルタルの水セメント比、すなわちフレッシュコンクリートの水セメント比が求められる。
【０００８】
【発明が解決しようとする課題】
上記の比重計方法では、空気を含まないモルタルの容積を正確かつ迅速に測定するために、ステップ▲６▼でＡ液を水平に置かれた三角フラスコの口の縁一杯まで注水する必要がある。しかしながら、フラスコ中の液の表面には、モルタルから発生した泡やモルタル中の骨材に付着したゴミが浮上しているため、フラスコの口の縁までＡ液が注水されたかを確認できないことが多い。
【０００９】
そこで、従来は、スポイトなどを用いて、泡やゴミなどの浮上物を取り除きながらＡ液を少しずつ注水し、三角フラスコの口の縁一杯までＡ液を入れる作業を行っている。しかしながら、このような方法は、Ａ液の注水作業に注意力と時間を要するばかりでなく、Ａ液をオーバーフローさせずにフラスコの口の縁一杯に注水するのは難しい。このため水セメント比の測定作業に時間がかかり、また測定精度に劣る欠点があった。
【００１０】
以上のような問題は、モルタルの容積を測定するのに丸底フラスコを用いても同様に生じる。
【００１１】
本発明の課題は、比重計方法によるフレッシュコンクリートの水セメント比の測定で、モルタルの容積を測定するのに使用するフラスコを用いた測定用器具において、セメント懸濁用混和剤入り水をフラスコの口の縁一杯まで正確かつ迅速に注水でき、水セメント比の測定作業の時間短縮および測定精度の向上を可能とすることである。
【００１２】
【課題を解決するための手段】
以上の課題を解決するため、請求項１記載の発明は、
フレッシュコンクリートから採取されたモルタルを入れた後に、セメント懸濁用混和剤入り水が注入されるフラスコを用いた測定用器具であって、たとえば図１、図２に示すように、三角フラスコ１の首部３を囲むように、フラスコ１から溢れたセメント懸濁用混和剤入り水を受けるトレイ４を、首部３に対し傾斜して取り付けたことを特徴とする。
【００１３】
請求項１記載の発明によれば、以下の作用効果を有する。
（１）フラスコ１からセメント懸濁用混和剤入り水が溢れても、トレイ４で受けてフラスコ１外に排出できるので、フラスコ１外で容器に受けることにより、溢れたセメント懸濁用混和剤入り水をフラスコ１外でこぼさずに回収することができる。
（２）フラスコ１からセメント懸濁用混和剤入り水が溢れても回収できるので、フラスコ１にセメント懸濁用混和剤入り水を多めに注水することにより、セメント懸濁用混和剤入り水をフラスコ１の口の縁一杯まで正確かつ迅速に満水にすることができる。
（３）溢れたセメント懸濁用混和剤入り水を回収するので、調製したセメント懸濁用混和剤入り水の全量をモルタル試料の懸濁に使用して比重を測定でき、モルタル中のセメント量を正確に測定できる。またセメント懸濁用混和剤入り水をフラスコ１の口の縁一杯まで正確に満水にすることができるので、モルタル中の空気を除いたモルタル容積を正確に測定できる。これらからフレッシュコンクリートの水セメント比を高精度に測定でき、測定精度が向上する。
（４）フラスコ１へのセメント懸濁用混和剤入り水の注水を迅速に短時間で行えるので、水セメント比測定の全体の作業時間を短縮することができる。
【００１４】
【発明の実施の形態】
以下、図を参照して本発明の実施の形態を詳細に説明する。
【００１５】
〔第一の実施の形態〕
図１に示すように、本発明の一実施の形態によれば、水セメント比測定用器具は、５００ｍｌの三角フラスコ１の首部３の周囲にトレイ４を設けてなっている。この三角フラスコ１は、日本コンクリート工学協会（ＪＣＩ）の「まだ固まらないコンクリートの水セメント比の試験方法」にあるいくつかの試験方法うちの比重計方法で、モルタル試料の容積を測定するのに使用する器具である。
【００１６】
三角フラスコ１は、従来技術の項で述べたように、水平に置かれた状態でフラスコ１に満たした水の質量からフラスコ１の容積を測定後、フレッシュコンクリートをウェットスクリーニングして得たモルタルを水セメント比測定用試料として４００ｇ分取し、Ａ液（水８００ｍｌにセメント懸濁用混和剤溶液（ＡＥ減水剤の２０％溶液）を４ｍｌ添加して調製したセメント懸濁用混和剤入り水）の一部を使って空気を追い出してから、フラスコ１の口２の縁一杯までＡ液を注水して、その状態でモルタル試料およびＡ液の合計の質量を測定することにより、モルタル中の空気を含まない容積を求めるように使用される。
【００１７】
トレイ４は、水平に置かれた三角フラスコ１にＡ液を満水になるまで注入する際に、フラスコ１の口２から溢れたＡ液を受けて、水平姿勢のフラスコ１を傾けずにフラスコ１外に排出させるためのものである。排出されたＡ液は、トレイ４の先端部４ａに下に置かれた図示しない容器に回収される。容器としては、モルタル試料をＡ液に懸濁した試料懸濁液の比重を計るのに使用するメスシリンダーとすることができる。
【００１８】
本実施の形態によれば、トレイ４は、先端が細くなった２枚の板の基端部を重ねて、残りの部分は端面を突き合わせて、いずれも貼り合わせることにより、浅いＶ字を為す先細りの皿状の容器とされている。トレイ４のＶ字の底の中ほどには、トレイ４をフラスコ１の首部３に取り付けるためのやや楕円形をした穴５を有する。
【００１９】
トレイ４は、フラスコ１の口２から溢れたＡ液を受けて傾斜で排出できるようにするために、図２に示すように、フラスコ１の首部３に先端４ａが下がる向きに斜めに取り付けられている。
【００２０】
トレイ４を三角フラスコ１の首部３に取り付けるには、穴５をフラスコ１の首部３に嵌め込み、穴５が首部３に接触するまで傾斜させ、その状態でトレイ４と首部３との接触部の隙間をシーリング剤６で塞げばよい。これにより、トレイ４が先端部４ａが下がった姿勢で首部３に液密かつしっかりと固定される。
【００２１】
トレイ４の材料としては、受けたＡ液をトレイ４の壁面に付着さずに排出しやすくするために、撥水性を有するものが好ましい。このような材料としては、プラスチックやテフロン（登録商標）、ゴム、金属など各種のものが使用可能である。トレイ４とフラスコ１の首部３とを液密かつしっかりと固定するシーリング剤としては、シリコーン系、エポキシ系の各種のものが使用することができる。シリーング剤の代わりに接着剤を使用することもできる。
【００２２】
本実施の形態によれば、モルタル試料が分取された水平に置かれた三角フラスコ１に、Ａ液の一部を入れて試料中の空気を追い出し後、Ａ液をフラスコ１の口２の縁まで注水する際、Ａ液をフラスコ１からオーバーフローするように多めに注入する。これにより、フラスコ１中の液の表面が浮上したモルタルから発生した泡等の浮上物で確認しづらくても、フラスコ１の口２の縁一杯までＡ液を迅速かつ正確に注水することができる。従って、その満水状態で、トレイ４を取り付けたフラスコ１（予め質量を測定してある）ごと、モルタル試料およびＡ液の合計の質量を測定すれば、モルタル中の空気を含まない容積を正確に求めることができる。
【００２３】
またフラスコ１から溢れたＡ液はトレイ４で受けて排出されるので、トレイ４の先端部下方に図示しない容器、たとえばメスシリンダーを置いておけば、溢れたＡ液は、フラスコ１外にこぼすことなくメスシリンダーに回収することができる。従って、このＡ液を回収したメスシリンダーに三角フラスコ１内のモルタルおよびＡ液を移し、また残りのＡ液を移つすことにより、Ａ液の全量をモルタル試料の懸濁に使用でき、これを攪拌することにより正確に調製された試料懸濁液を得ることができる。このため、試料懸濁液の比重測定により、モルタル試料中のセメントの質量を正確に求めることができる。
【００２４】
その結果、正確なモルタルの容積およびセメントの質量から、試料としたモルタルの水セメント比、すなわちフレッシュコンクリートの水セメント比を精度よく求めることができる。
【００２５】
本実施の形態の水セメント比測定用器具は、以上のように構成され、以下のような効果を有する。
（１）三角フラスコ１からセメント懸濁用混和剤入り水（Ａ液）が溢れても、トレイ４で受けてフラスコ１外に排出できるので、フラスコ１外で容器に受けることにより、溢れたセメント懸濁用混和剤入り水をフラスコ１外でこぼさずに回収することができる。
（２）三角フラスコ１からセメント懸濁用混和剤入り水が溢れても回収できるので、フラスコ１にセメント懸濁用混和剤入り水を多めに注水することにより、セメント懸濁用混和剤入り水をフラスコ１の口の縁一杯まで正確かつ迅速に満水にすることができる。
（３）溢れたセメント懸濁用混和剤入り水を回収するので、調製したセメント懸濁用混和剤入り水の全量をモルタル試料の懸濁に使用して比重を測定でき、モルタル中のセメント量を正確に測定できる。またセメント懸濁用混和剤入り水をフラスコ１の口の縁一杯まで正確かつ迅速に満水にすることができるので、モルタル中の空気を除いたモルタル容積を正確に測定できる。これらからフレッシュコンクリートの水セメント比を高精度に測定することができる。
（４）フラスコ１へのセメント懸濁用混和剤入り水の注水を迅速に短時間で行えるので、水セメント比測定の全体の作業時間を短縮することができる。
なお、以上の実施の形態においては、５００ｍｌの三角フラスコを使用したが、本発明はこれに限定されるものではなく、丸底フラスコでもよく、容積も５００ｍｌに限られない。さらに、フラスコの首部に略Ｖ字状の断面形状を有するトレイを設けたが、フラスコから溢れたセメント懸濁用混和剤入り水を受けて傾斜によって排出することができるものならば、任意の断面形状を有する容器であってもよい。
【００２６】
【発明の効果】
請求項１記載の発明によれば、以下の効果を得ることができる。
（１）フラスコからセメント懸濁用混和剤入り水が溢れても、フラスコ外でこぼさずに回収することができる。
（２）フラスコにセメント懸濁用混和剤入り水を多めに注水することにより、セメント懸濁用混和剤入り水をフラスコの口の縁一杯まで正確かつ迅速に満水にすることができる。
（３）フレッシュコンクリートの水セメント比の測定精度が向上する。
（４）水セメント比測定全体の作業時間を短縮することができる。
【図面の簡単な説明】
【図１】本発明を適用した測定用器具の一実施の形態の構成を示す斜視図である。
【図２】図１の測定用器具のフラスコの首部にトレイが取り付けられているところを示す断面図である。
【図３】比重計方法によりフレッシュコンクリートの水セメント比を測定するときの試料の調製法を示すフローチャートである。
【符号の説明】
１  三角フラスコ
２  口
３  首部
４  トレイ
５  穴
６  シーリング
【図１】
0003688209.tif 000002
【図２】
0003688209.tif 000003
【図３】
0003688209.tif 000004